(57)【特許請求の範囲】
【請求項１】
少なくとも下記の成分（Ｂ１）、成分（Ｃ）及び成分（Ｄ）、
（Ｂ１）テトラブロモビスフェノールＡ−ビス（２，３−ジブロモ−２−メチルプロピルエーテル）、
（Ｃ）脂肪酸亜鉛、及び、
（Ｄ）脂肪酸金属塩（ただし、前記（Ｃ）成分は除く）
を含み、
前記成分（Ｂ１）１００質量部あたりの前記成分（Ｃ）の含有量が０．１〜１５質量部であり、
前記成分（Ｂ１）１００質量部あたりの前記成分（Ｄ）の含有量が１〜３５質量部である、発泡スチレン樹脂用難燃剤組成物。
【請求項２】
前記成分（Ｂ１）以外に難燃剤として成分（Ｂ２）を含有し、
前記成分（Ｂ２）は、含臭素難燃剤である、請求項１に記載の発泡スチレン樹脂用難燃剤組成物。
【請求項３】
前記成分（Ｂ２）は、テトラブロモビスフェノールＡ−ビス（２，３−ジブロモプロピルエーテル）、トリス（２，３−ジブロモプロピル）イソシアヌレート、トリス（トリブロモフェノキシ）トリアジン、及び、臭素化エポキシオリゴマーからなる群より選択される少なくとも１種を含む、請求項１又は２に記載の発泡スチレン樹脂用難燃剤組成物。
【請求項４】
前記成分（Ｂ１）及び前記成分（Ｂ２）の総量に対して、前記成分（Ｂ１）の含有割合が１０〜９９質量％である、請求項２又は３に記載の発泡スチレン樹脂用難燃剤組成物。
【請求項５】
請求項１〜４のいずれか１項に記載の発泡スチレン樹脂用難燃剤組成物と、成分（Ａ）スチレン系樹脂とを含む、難燃性発泡スチレン系樹脂組成物。
【請求項６】
請求項５に記載の難燃性発泡スチレン系樹脂組成物の押出発泡成形体。
【発明の詳細な説明】
【技術分野】
【０００１】
本発明は、発泡スチレン樹脂用難燃剤組成物、難燃性発泡スチレン系樹脂組成物及びその押出発泡成形体に関する。
に関する。
【背景技術】
【０００２】
スチレン系樹脂発泡体は軽量であることから、例えば、家電製品及び建材等の断熱用途、盛土工法等の土木用途の他、多様な分野で広く使用されている。スチレン系樹脂は炭素と水素のみで形成されていることから、一旦着火すると黒煙を発生して激しく燃える性質を有する。このため、スチレン系樹脂発泡体の用途に応じて難燃剤を利用して樹脂を難燃化する必要がある。
【０００３】
従来、押出法によるスチレン系樹脂発泡体の難燃化には、ヘキサブロモシクロドデカン（ＨＢＣＤ）が難燃剤として用いられ、比較的少ない使用量で所望の難燃効果が得られることが知られている。一方で、ＨＢＣＤは熱安定性が低く、これを含む樹脂組成物を、溶融温度以上に加熱すると、ＨＢＣＤの分解により生成するＨＢｒが樹脂を着色させて品質を劣化させ、また、製造装置等の腐食を促進するという問題も引き起こし得る。加えて、発泡体のスクラップ及び発泡体の製造時に発生するスクラップは、新しい発泡体の製造用原料として再利用されることが望ましいところ、ＨＢＣＤのような熱安定性の低い難燃剤がスクラップ中に含まれる場合は、スクラップを溶融した時に着色を生じさせ、あるいは、解重合を促進する。このため、ＨＢＣＤを含有する発泡体は、リサイクルしにくいという問題があった。
【０００４】
この観点から、最近ではＨＢＣＤに代わって他の臭素系難燃剤を押出発泡スチレン系樹脂発泡体に使用することが検討されている。斯かる臭素系難燃剤としては、テトラブロモビスフェノールＡ−ビス（２，３−ジブロモ−２−メチルプロピルエーテル）が提案されている。この難燃剤は、ＨＢＣＤに匹敵する難燃効果を有しているが、熱安定性を更に向上させるべく、他の難燃剤の併用、例えば、テトラブロモビスフェノールＡ−ビス（２，３−ジブロモプロピルエーテル）、トリス（２，３−ジブロモプロピル）イソシアヌレート等を併用することも提案されている。これにより、優れた難燃効果を維持しつつ、難燃剤の分解も抑制されて樹脂の劣化も起こりにくくなる（例えば、特許文献１〜３等を参照）。
【先行技術文献】
【特許文献】
【０００５】
【特許文献１】特開２０１０−２７５５２８号公報
【特許文献２】特開２０１２−１０７２２７号公報
【特許文献３】特開２０１２−１３６６７４号公報
【発明の概要】
【発明が解決しようとする課題】
【０００６】
しかし、難燃性及び耐熱性は互いにトレードオフの関係にあるから、両性能を同時に向上させることが難しいところ、近年のスチレン系発泡成形体を使用する各種用途においては、斯かる発泡体の難燃性及び耐熱性の両方をさらに向上させることが求められている。この観点から、発泡体の難燃性及び耐熱性をより高めるための難燃剤の開発、あるいは、スチレン系樹脂発泡体を製造するための樹脂組成物の開発が急務となっている。
【０００７】
本発明は、上記に鑑みてなされたものであり、優れた難燃性及び耐熱性を有する発泡成形体を製造するために使用することができる発泡スチレン樹脂用難燃剤組成物、難燃性発泡スチレン系樹脂組成物及びその押出発泡成形体を提供することを目的とする。
【課題を解決するための手段】
【０００８】
本発明者らは、上記目的を達成すべく鋭意研究を重ねた結果、特定の難燃剤と、脂肪酸亜鉛と、該脂肪酸金属塩とを組み合わせることにより、上記目的を達成できることを見出し、本発明を完成するに至った。
【０００９】
すなわち、本発明は、例えば、以下の項に記載の主題を包含する。
項１
少なくとも下記の成分（Ｂ１）、成分（Ｃ）及び成分（Ｄ）、
（Ｂ１）テトラブロモビスフェノールＡ−ビス（２，３−ジブロモ−２−メチルプロピルエーテル）、
（Ｃ）脂肪酸亜鉛、及び、
（Ｄ）脂肪酸金属塩（ただし、前記（Ｃ）成分は除く）
を含み、
前記成分（Ｂ１）１００質量部あたりの前記成分（Ｃ）の含有量が０．１〜１５質量部であり、
前記成分（Ｂ１）１００質量部あたりの前記成分（Ｄ）の含有量が１〜３５質量部である、発泡スチレン樹脂用難燃剤組成物。
項２
前記成分（Ｂ１）以外に難燃剤として成分（Ｂ２）を含有し、
前記成分（Ｂ２）は、含臭素難燃剤である、項１に記載の発泡スチレン樹脂用難燃剤組成物。
項３
前記成分（Ｂ２）は、テトラブロモビスフェノールＡ−ビス（２，３−ジブロモプロピルエーテル）、トリス（２，３−ジブロモプロピル）イソシアヌレート、トリス（トリブロモフェノキシ）トリアジン、及び、臭素化エポキシオリゴマーからなる群より選択される少なくとも１種を含む、項１又は２に記載の発泡スチレン樹脂用難燃剤組成物。
項４
前記成分（Ｂ１）及び前記成分（Ｂ２）の総量に対して、前記成分（Ｂ１）の含有割合が１０〜９９質量％である、項２又は３に記載の発泡スチレン樹脂用難燃剤組成物。
項５
項１〜４のいずれか１項に記載の発泡スチレン樹脂用難燃剤組成物と、成分（Ａ）スチレン系樹脂とを含む、難燃性発泡スチレン系樹脂組成物。
項６
項５に記載の難燃性発泡スチレン系樹脂組成物の押出発泡成形体。
【発明の効果】
【００１０】
本発明の発泡スチレン樹脂用難燃剤組成物を使用することで、優れた難燃性及び耐熱性を有する押出発泡成形体を製造することができる。また、該発泡スチレン樹脂用難燃剤組成物含む難燃性発泡スチレン系樹脂組成物を用いて得られる押出発泡成形体は、優れた難燃性及び耐熱性を有する。
【発明を実施するための形態】
【００１１】
以下、本発明の実施形態について詳細に説明する。なお、本明細書中において、「含有」及び「含む」なる表現については、「含有」、「含む」、「実質的にからなる」及び「のみからなる」という概念を含む。
【００１２】
１．発泡スチレン樹脂用難燃剤組成物
本発明の発泡スチレン樹脂用難燃剤組成物は、少なくとも下記の成分（Ｂ１）、成分（Ｃ）及び成分（Ｄ）を含む。
（Ｂ１）テトラブロモビスフェノールＡ−ビス（２，３−ジブロモ−２−メチルプロピルエーテル）、
（Ｃ）脂肪酸亜鉛、及び、
（Ｄ）脂肪酸金属塩（ただし、前記（Ｃ）成分は除く）。
【００１３】
特に本発明に係る発泡スチレン樹脂用難燃剤組成物において、前記成分（Ｂ１）１００質量部あたりの前記成分（Ｃ）の含有量が０．１〜１５質量部であり、前記成分（Ｂ１）１００質量部あたりの前記成分（Ｄ）の含有量が１〜３５質量部である。
【００１４】
本発明の発泡スチレン樹脂用難燃剤組成物を難燃剤としてスチレン樹脂に含有させることで、優れた難燃性及び耐熱性を有する押出発泡成形体を製造することができる。
【００１５】
以下では、本発明の発泡スチレン樹脂用難燃剤組成物を単に「難燃剤組成物」と略記し、本発明の発泡スチレン樹脂用難燃剤組成物を含む難燃性発泡スチレン系樹脂組成物を単に「スチレン系樹脂組成物」と略記し、さらに、このスチレン系樹脂組成物を用いて得られる前記押出発泡成形体を単に「発泡成形体」と略記する。
【００１６】
＜成分（Ｂ１）＞
難燃剤組成物に含まれる成分（Ｂ１）は、テトラブロモビスフェノールＡ−ビス（２，３−ジブロモ−２−メチルプロピルエーテル）であって、難燃剤としての役割を果たす成分である。つまり、成分（Ｂ１）は臭素系難燃剤である。
【００１７】
成分（Ｂ１）は公知の方法で製造して得ることができ、あるいは、市販品等から成分（Ｂ１）を入手することもできる。
【００１８】
＜その他の難燃剤＞
難燃剤組成物は、本発明の効果が阻害されない限り、成分（Ｂ１）以外の難燃剤を含むこともでき、この場合、難燃性及び耐熱性が向上することもある。成分（Ｂ１）以外の難燃剤として、成分（Ｂ１）以外の臭素系難燃剤を挙げることができる。以下、この臭素系難燃剤を「成分（Ｂ２）」と略記する。
【００１９】
成分（Ｂ２）としては、例えば、テトラブロモビスフェノールＡ−ビス（２，３−ジブロモプロピルエーテル）、トリス（２，３−ジブロモプロピル）イソシアヌレート、トリス（トリブロモフェノキシ）トリアジン、テトラブロモビスフェノールＳ−ビス（２，３−ジブロモプロピルエーテル）、テトラブロモビスフェノールＦ−ビス（２，３−ジブロモプロピルエーテル）、テトラブロモビスフェノールＡ、ヘキサブロモベンゼン、ペンタブロモトルエン、ポリブロモジフェニルエーテル、ポリブロモジフェニルエタン、ビスポリブロモフェノキシエタン、ポリブロモフェニルインダン、ポリペンタブロモベンジルアクリレート、エチレンビステトラブロモフタルイミド、トリス（トリブロモネオペンチル）ホスフェート、臭素化エポキシオリゴマー等を挙げることができる。成分（Ｂ２）は１種単独であってもよいし、２種以上を使用することもできる。
【００２０】
難燃剤組成物の発泡成形体の難燃性及び耐熱性が向上しやすい点で、成分（Ｂ２）は、テトラブロモビスフェノールＡ−ビス（２，３−ジブロモプロピルエーテル）、トリス（２，３−ジブロモプロピル）イソシアヌレート、トリス（トリブロモフェノキシ）トリアジン、及び、臭素化エポキシオリゴマーからなる群より選択される少なくとも１種を含むことが好ましい。
【００２１】
難燃剤組成物が成分（Ｂ１）と成分（Ｂ２）との両方を含む場合、両者の含有割合は特に限定されない。例えば、難燃剤組成物が優れた難燃性を付与しやすいという点で、成分（Ｂ１）及び成分（Ｂ２）の総量に対して、成分（Ｂ１）の含有割合が１０〜９９質量％とすることが好ましい。成分（Ｂ１）の含有割合は、成分（Ｂ１）及び成分（Ｂ２）の総量に対して２０質量％以上であることが好ましく、３０質量％以上であることがより好ましく、３５質量％以上であることがさらに好ましく、４０質量％以上であることが特に好ましい。また、成分（Ｂ１）の含有割合は、成分（Ｂ１）及び成分（Ｂ２）の総量に対して９０質量％以下であることが好ましく、８０質量％以下であることがより好ましく、７０質量％以下であることがさらに好ましく、６０質量％以下であることが特に好ましい。
【００２２】
難燃剤組成物は、成分（Ｂ１）及び成分（Ｂ２）以外の難燃剤を含むことができ、例えば、公知の難燃剤を広く挙げることができる。難燃剤組成物が成分（Ｂ１）及び成分（Ｂ２）以外の難燃剤を含む場合、その含有割合も特に限定されず、本発明の効果が阻害されない範囲で適宜調節することができる。コストが増加しにくいという観点で、斯かる難燃剤の含有割合は、成分（Ｂ１）及び成分（Ｂ２）の総質量に対して１０質量％以下、好ましくは５質量％以下、より好ましくは１質量％以下とすることができる。難燃剤組成物に含まれる難燃剤は、成分（Ｂ１）及び成分（Ｂ２）のみであってもよい。
【００２３】
＜成分（Ｃ）＞
難燃剤組成物に含まれる成分（Ｃ）は、脂肪酸亜鉛である。難燃剤組成物が脂肪酸亜鉛を含むことで、難燃剤組成物は、押出発泡成形体に優れた難燃性及び耐熱性を付与することができ、特に難燃性能を向上させることができる。
【００２４】
脂肪酸亜鉛において、脂肪酸部位（脂肪酸亜鉛における亜鉛以外の部位）は、飽和脂肪酸亜鉛及び不飽和脂肪酸亜鉛のいずれであってもよく、また、直鎖状及び分岐状のいずれであってもよい。難燃性及び耐熱性が向上しやすいという点で、脂肪酸亜鉛は直鎖状飽和脂肪酸亜鉛及び直鎖状不飽和脂肪酸亜鉛等が好ましい。
【００２５】
脂肪酸亜鉛において、脂肪酸部位の炭素数（カルボキシ炭素も含む）は特に限定されない。難燃性及び耐熱性が向上しやすいという点で、脂肪酸部位の前記炭素数は、２以上が好ましく、８以上がより好ましく、１０以上がさらに好ましく、１２以上が特に好ましく、また、４０以下が好ましく、３５以下がより好ましく、３０以下がさらに好ましく、２５以下が特に好ましい。
【００２６】
脂肪酸亜鉛において、脂肪酸部位には、一個以上の置換基を有することもできる。斯かる置換基としては、例えば、水酸基、カルボキシ基、ハロゲン原子、アミノ基等を挙げることができる。脂肪酸部位に一個以上の置換基が存在する場合、その置換基としては水酸基であることが好ましい。また、脂肪酸部位に一個以上の置換基が存在する場合、その置換基の個数は、例えば、１〜５個、好ましくは１〜３個である。
【００２７】
脂肪酸亜鉛としては、酢酸亜鉛、プロピオン酸亜鉛、オクチル酸亜鉛、ベヘン酸亜鉛、ラウリン酸亜鉛、ミリスチン酸亜鉛、パルミチン酸亜鉛、ステアリン酸亜鉛、１２−ヒドロキシステアリン酸亜鉛、モンタン酸亜鉛、オレイン酸亜鉛等を挙げることができる。
【００２８】
難燃剤組成物に含まれる成分（Ｃ）（脂肪酸亜鉛）は、１種単独とすることができ、あるいは、２種以上とすることもできる。成分（Ｃ）は公知の方法で製造して得ることができ、あるいは、市販品等から成分（Ｃ）を入手することもできる。
【００２９】
前述のように、難燃剤組成物において、成分（Ｂ１）１００質量部あたりの成分（Ｃ）の含有量は０．１〜１５質量部である。つまり、難燃剤組成物において、
｛成分（Ｃ）の質量／成分（Ｂ１）の質量｝×１００
の値が０．１〜１５の範囲である。これにより、成分（Ｂ１）の難燃剤の効果を高めることができ、優れた難燃性能を発揮することができる。
【００３０】
成分（Ｂ１）１００質量部あたりの成分（Ｃ）の含有量は、０．１５質量部以上であることが好ましく、０．２質量部以上であることがより好ましく、０．３質量部以上であることがさらに好ましく、０．４質量部以上であることが特に好ましい。また、成分（Ｂ１）１００質量部あたりの成分（Ｃ）の含有量は、１２質量部以下であることが好ましく、１０質量部以下であることがより好ましく、７質量部以下であることがさらに好ましく、４．５質量部以下であることが特に好ましい。最も好ましくは、成分（Ｂ１）１００質量部あたりの成分（Ｃ）の含有量が０．４〜４．５質量であり、この場合、難燃剤組成物は、難燃性及び耐熱性の両方を向上させることができる。
【００３１】
＜成分（Ｄ）＞
難燃剤組成物に含まれる成分（Ｄ）は、脂肪酸金属塩である。ただし、斯かる（Ｄ）脂肪酸金属塩は前記（Ｃ）成分、つまり、前記脂肪酸亜鉛以外を意味する。要するに、成分（Ｄ）において、脂肪酸金属塩の金属は亜鉛以外である。
【００３２】
難燃剤組成物が成分（Ｄ）を含むことで、難燃性能をさらに高めることができ、また、押出発泡成形体に優れた耐熱性を付与でき、成形性に優れる押出発泡成形体を得ることができる。
【００３３】
脂肪酸金属塩において、脂肪酸部位（脂肪酸金属塩における金属以外の部位）は、飽和脂肪酸亜鉛及び不飽和脂肪酸亜鉛のいずれであってもよく、また、直鎖状及び分岐状のいずれであってもよい。難燃性及び耐熱性が向上しやすいという点で、脂肪酸金属塩は直鎖状飽和脂肪酸金属塩及び直鎖状不飽和脂肪酸金属塩等が好ましい。
【００３４】
脂肪酸金属塩において、脂肪酸部位の炭素数（カルボキシ炭素も含む）は特に限定されない。難燃性及び耐熱性が向上しやすいという点で、脂肪酸金属塩における脂肪酸部位の前記炭素数は、２以上が好ましく、８以上がより好ましく、１０以上がさらに好ましく、１２以上が特に好ましく、また、４０以下が好ましく、３５以下がより好ましく、３０以下がさらに好ましく、２５以下が特に好ましい。
【００３５】
脂肪酸金属塩において、脂肪酸部位には、一個以上の置換基を有することもできる。斯かる置換基としては、例えば、水酸基、カルボキシ基、ハロン原子、アミノ基等を挙げることができる。脂肪酸部位に一個以上の置換基が存在する場合、その置換基としては水酸基であることが好ましい。また、脂肪酸部位に一個以上の置換基が存在する場合、その置換基の個数は、例えば、１〜５個、好ましくは１〜３個である。
【００３６】
脂肪酸金属塩において、亜鉛以外である限りは金属の種類は特に限定されず、例えば、リチウム、マグネシウム、カルシウム、アルミニウム、バリウム、ナトリウム等を挙げることができる。
【００３７】
脂肪酸金属塩としては、酢酸、プロピオン酸、オクチル酸、ベヘン酸、ラウリン酸、ミリスチン酸、パルミチン酸、ステアリン酸、１２−ヒドロキシステアリン酸、モンタン酸及びオレイン酸等の金属塩（金属は、リチウム、マグネシウム、カルシウム、アルミニウム、バリウム又はナトリウム）を挙げることができる。
【００３８】
難燃剤組成物に含まれる成分（Ｄ）（脂肪酸金属塩）は、１種単独とすることができ、あるいは、２種以上とすることもできる。成分（Ｄ）は公知の方法で製造して得ることができ、あるいは、市販品等から成分（Ｄ）を入手することもできる。
【００３９】
前述のように、難燃剤組成物において、成分（Ｂ１）１００質量部あたりの成分（Ｄ）の含有量は１〜３５質量部である。つまり、難燃剤組成物において、
｛成分（Ｄ）の質量／成分（Ｂ１）の質量｝×１００
の値が１〜３５の範囲である。これにより、難燃性能をさらに高めることができ、また、押出発泡成形体に優れた耐熱性を付与でき、成形性に優れる押出発泡成形体を得ることができる。
【００４０】
成分（Ｂ１）１００質量部あたりの成分（Ｄ）の含有量は、２質量部以上であることが好ましく、２．５質量部以上であることがより好ましく、３質量部以上であることがさらに好ましく、４質量部以上であることが特に好ましい。また、成分（Ｂ１）１００質量部あたりの成分（Ｄ）の含有量は、３０質量部以下であることが好ましく、２５質量部以下であることがより好ましく、２０質量部以下であることがさらに好ましく、１７質量部以下であることが特に好ましい。最も好ましくは、成分（Ｂ１）１００質量部あたりの成分（Ｃ）の含有量が４〜１７質量であり、この場合、難燃剤組成物は、難燃性及び耐熱性の両方を顕著に向上させることができる。
【００４１】
難燃剤組成物では、構成成分として、前記成分（Ｃ）と成分（Ｄ）とを組み合わせていることで、従来トレードオフに関係にあって両立させることが難しかった難燃性及び耐熱性の両方を向上させることができ、それらの含有量が特定の範囲であることで、難燃性及び耐熱性の両方を顕著に向上させることができ、しかも、押出発泡成形体の成形性も損なわれにくい。
【００４２】
＜成分（Ｅ）＞
難燃剤組成物は、成分（Ａ）〜（Ｄ）以外に、例えば、成分（Ｅ）として熱安定剤を含むことができる。なお、難燃剤組成物は成分（Ｅ）を含まず、後記するスチレン系樹脂組成物が成分（Ｅ）を含むこともできる。熱安定剤は、発泡成形体の熱安定性をさらに向上させることができる。
【００４３】
熱安定剤の種類は特に限定されず、例えば、発泡成形体に使用され得る公知の熱安定剤を広く挙げることができる。熱安定剤としては、例えば、チオエーテル化合物、ヒンダードフェノール化合物、ヒンダードアミン化合物、有機スズ化合物、リン酸エステルおよびハイドロタルサイト等が挙げられる。
【００４４】
チオエーテル化合物としては、例えば、ジラウリル−３，３’−チオジプロピオネート、ジミリスチル−３，３’−チオジプロピオネート、ジステアリル−３，３’−チオジプロピオネート、ペンタエリストリルテトラキス（３−ラウリルチオプロピオネート）、ジトリデシル−３，３’−チオジプロピオネート、２−メルカプトベンズイミダゾールなどが挙げられる。
【００４５】
ヒンダードフェノール化合物としては、例えば、１，６−ヘキサンジオール−ビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、グリセリントリス［３−（３，５−ジ−ｔ−ブチル−４−ヒドロキシフェニル）−プロピオネート］、ペンタエリスリトールテトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、チオジエチレンビス［３−（３，５−ジ−ｔ−ブチル−４−ヒドロキシフェニル）プロピオネート］、Ｎ，Ｎ’−ヘキサン−１,６−ジイルビス［３−（３，５−ジ−ｔ−ブチル−４−ヒドロキシフェニル）プロピオンアミド］、２，４−ジメチル−６−（１−メチルペンタデシル）フェノール、ジエチル［［３，５−ビス（１，１−ジメチルエチル）−４−ヒドロキシフェニル］メチル］ホスフォネート、カルシウムジエチルビス［［３，５−ビス（１，１−ジメチルエチル）−４−ヒドロキシフェニル］メチル］ホスフォネート、３，３’，３’’，５，５’，５’’−ヘキサ−ｔ−ブチル−ａ，ａ’，ａ’’−（メシチレン−２，４，６−トリイル）トリ−ｐ−クレゾール、４，６−ビス（オクチルチオメチル）−ｏ−クレゾール、エチレンビス（オキシエチレン）ビス［３−（５−ｔ−ブチル−４−ヒドロキシ−ｍ−トリル）プロピオネート］、ヘキサメチレンビス［３−（３，５−ジ−ｔ−ブチル−４−ヒドロキシフェニル）プロピオネート］、１，３，５−トリス（３,５−ジ−ｔ−ブチル−４−ヒドロキシベンジル）−１，３，５−トリアジン−２，４，６（１Ｈ，３Ｈ，５Ｈ）−トリオン、１，３，５−トリス［（４−ｔ−ブチル−３−ヒドロキシ−２，６−キシリル）メチル］−１，３，５−トリアジン−２，４，６（１Ｈ，３Ｈ，５Ｈ）−トリオン、２，６−ジ−ｔ−ブチル−４−（４，６−ビス（オクチルチオ）−１，３，５−トリアジン−２−イルアミノ）フェノールなどが挙げられる。
【００４６】
ヒンダードアミン化合物の例は、４−ベンゾイルオキシ−２，２，６，６−テトラメチルピペリジン、ビス（２，２，６，６−テトラメチル−４−ピペリジニル）セバケート、ビス（１，２，２，６，６−ペンタメチル−４−ピペリニジル）セバケート、ビス（１，２，２，６，６−ペンタメチル−４−ピペリジニル）−２−（３，５−ジ−ｔ−ブチル−４−ヒドロキシベンジル−２−ｎ−ブチルマロネート、テトラキス（２，２，６，６−テトラメチル−４−ピペリジニル−１，２，３，４−ブタンテトラカルボキシレート、テトラキス（１，２，２，６，６−ペンタメチル−４−ピペリジニル）−１，２，３，４−ブタンテトラカルボキシレートなどが挙げられる。
【００４７】
有機スズ化合物の例はジオクチルスズジラウレート、ジオクチルスズマレエートなどが挙げられる。
【００４８】
成分（Ｅ）としてのリン酸エステルとしては、例えば、ホスファイト化合物を挙げることができる。当該ホスファイト化合物としては、例えば、トリメチルホスファイト、トリエチルホスファイト、トリブチルホスファイト、トリ（２−エチルヘキシル）ホスファイト、トリステアリルホスファイト等のトリアルキルホスファイトを挙げることができ、その他、２−エチルヘキシルジフェニルホスファイト、イソデシルジフェニルホスファイト等のアルキルアリルホスファイト、トリス（２，４−ジ−ｔ−ブチルフェニル）ホスファイト、トリノニルフェニルホスファイト、ビス（２，４−ジ−ｔ−ブチルフェニル）ペンタエリスリトールジホスファイト、ビス［２，４−ビス（１，１−ジメチルエチル）−６−メチルフェニル］エチルエステル亜リン酸、テトラキス（２，４−ジ−ｔ−ブチルフェニル）［１，１−ビフェニル］−４，４’−ジイルビスホスフォナイト、ビス（ノニルフェニル）ペンタエリスリトールジホスファイト、ビスステアリルペンタエリスリトールジホスファイト、ビス（２，６−ジ−ｔ−ブチル−４−メチルフェニル）ペンタエリスリトールジホスファイト、２，２’−メチレンビス（４，６−ジ−ｔ−ブチル−１−フェニルオキシ）（２−エチルヘキシルオキシ）ホスホラス、テトラ（トリデシル）−４，４’−ブチリデン−ビス（２−ｔ−ブチル−５−メチルフェニル）ジホスファイト、ヘキサトリデシル−１，１，３−トリス（３−ｔ−ブチル−６−メチル−４−オキシフェニル）−３−メチルプロパントリホスファイト、モノ（ジノニルフェニル）モノ−ｐ−ノニルフェニルホスファイト、トリス（モノノニルフェニル）ホスファイト、テトラアルキル（Ｃ＝１２〜１６）−４，４’−イソプロピリデン−（ビスフェニル）ジホスファイトが挙げられる。
【００４９】
難燃剤脂組成物において、成分（Ｅ）の含有量は特に限定されず、本発明の効果が阻害されない範囲において適宜の量とすることができる。例えば、成分（Ｅ）の含有量は、成分（Ｂ１）の全質量に対し、０．１〜５０質量％、好ましくは１〜３０質量％である。
【００５０】
＜成分（Ｆ）＞
難燃剤組成物は、成分（Ａ）〜（Ｄ）以外に、例えば、成分（Ｆ）として難燃増強剤を含むことができる。なお、難燃剤組成物は成分（Ｆ）を含まず、後記するスチレン系樹脂組成物が成分（Ｆ）を含むこともできる。難燃増強剤は、発泡成形体の熱安定性をさらに向上させることができる。
【００５１】
難燃増強剤の種類は特に限定されず、例えば、発泡成形体に使用され得る公知の難燃増強剤を広く挙げることができる。難燃増強剤としては、例えば、前記成分（Ｅ）以外のリン酸エステルを挙げることができる。斯かるリン酸エステルの具体例としては、トリフェニルホスファイト、トリクレジルホスファイト、ジフェニルクレジルホスファイト、ジフェニルキシレニルホスファイト、レゾルシノールジキシレニルホスファイト等のホスファイト化合物；トリフェニルホスフェート、トリキシレニルホスフェート、トリクレジルホスフェート等のホスフェート化合物；等を挙げることができる。その他、難燃増強剤としては、クメンパーオキサイド、クメンハイドロパーオキサイド、ジ−ｔ−ブチルパーオキサイド、ジ−ｔ−ヘキシルパーオキサイド、２，５−ジメチル−２，５−ジ（ｔ−ブチルパーオキシ）−ヘキシン−３、ジクミルパーオキサイド、２，３−ジメチル−２，３−ジフェニルブタン等が挙げられる。また、難燃増強剤としてはフタロシアニン鉄、フタロシアニンマンガン、フタロシアニンコバルト等のフタロシアニン金属錯体、ゼオライト等も挙げられる。
【００５２】
難燃剤脂組成物において、成分（Ｆ）の含有量は特に限定されず、本発明の効果が阻害されない範囲において適宜の量とすることができる。例えば、成分（Ｆ）の含有量は、成分（Ｂ１）の全質量に対し、０．１〜１５質量％、好ましくは１〜１０質量％である。
【００５３】
＜成分（Ｈ）＞
難燃剤脂組成物は、成分（Ａ）〜（Ｄ）以外に、例えば、成分（Ｈ）として発泡核剤を含むことができる。なお、難燃剤組成物は成分（Ｈ）を含まず、後記するスチレン系樹脂組成物が成分（Ｈ）を含むこともできる。発泡核剤は、スチレン系樹脂組成物の発泡成形体の気泡を形成しやすくし、気泡径の調整も容易になるので発泡成形体の強度等の調節に役立ちやすい。
【００５４】
発泡核剤の種類は特に限定されず、例えば、発泡成形体に使用され得る公知の発泡核剤を広く挙げることができる。発泡核剤としては、例えば、タルク、ベントナイト、カオリン、マイカ、シリカ、クレー、珪藻土等の無機材料が挙げられる。
【００５５】
＜その他成分＞
難燃剤脂組成物は、上記各成分以外にも、本発明の効果を損なわない範囲内で、その他の各種成分を含むことができる。難燃剤脂組成物がその他成分を含む場合、その含有割合は特に限定されず、例えば、前記（Ｂ１）、成分（Ｃ）及び成分（Ｄ）の全質量に対して、５０質量％以下とすることができ、好ましくは３０質量％以下、より好ましくは１０質量％以下、さらに好ましくは１質量％以下である。
【００５６】
難燃剤脂組成物の調製方法は特に限定されず、例えば、公知の難燃剤脂組成物の調製方法と同様とすることができる。
【００５７】
２．難燃性発泡スチレン系樹脂組成物
本発明の難燃性発泡スチレン系樹脂組成物（スチレン系樹脂組成物）は、前記難燃剤組成物に加えて、さらに成分（Ａ）スチレン系樹脂を含む。つまり、本発明の発泡スチレン樹脂用難燃剤組成物は、成分（Ａ）、成分（Ｂ１）、成分（Ｃ）及び成分（Ｄ）を含む。（Ａ）スチレン系樹脂
（Ｂ１）テトラブロモビスフェノールＡ−ビス（２，３−ジブロモ−２−メチルプロピルエーテル）
（Ｃ）脂肪酸亜鉛、及び、
（Ｄ）脂肪酸金属塩（ただし、前記（Ｃ）成分は除く）
を含む。
念のための注記に過ぎないが、前記成分（Ｂ１）１００質量部あたりの前記成分（Ｃ）の含有量が０．１〜１５質量部であり、前記成分（Ｂ１）１００質量部あたりの前記成分（Ｄ）の含有量が１〜３５質量部である。
【００５８】
本発明のスチレン系樹脂組成物は、押出機内で溶融しつつ、溶融物に発泡剤を圧入して押し出し成形することによって発泡体を形成することができ、斯かる発泡体は、優れた難燃性及び耐熱性を有する。つまり、本発明のスチレン系樹脂組成物によれば、優れた難燃性及び耐熱性を有する押出発泡成形体を製造することができる。
【００５９】
スチレン系樹脂組成物に含まれる成分（Ａ）は、スチレン樹脂である。このスチレン系樹脂はスチレン系樹脂組成物の主たる成分であり、つまり、発泡成形体における主成分である。
【００６０】
スチレン系樹脂の種類は特に限定されず、例えば、発泡成形用に用いられる公知のスチレン系樹脂を広く用いることができる。
【００６１】
スチレン系樹脂としては、例えば、スチレン単量体の単独重合体、スチレンと他の単量体との共重合体を挙げることができる。他の単量体としては、例えば、ｏ−メチルスチレン、ｍ−メチルスチレン、ｐ−メチルスチレン、２，４−ジメチルスチレン、エチルスチレン、ｐ−ｔ−ブチルスチレン、α−メチルスチレン、α−メチル−ｐ−メチルスチレン、１，１−ジフェニルエチレン、ｐ−（Ｎ，Ｎ−ジエチルアミノエチル）スチレン、ｐ−（Ｎ，Ｎ−ジエチルアミノメチル）スチレン等のスチレン系重合性単量体を挙げることができる。他の単量体は、１種単独であってもよいし、２種以上を組み合わせてもよい。
【００６２】
スチレン系樹脂を構成する単量体単位は、スチレン単量体を５０質量％以上含むことができ、好ましくは７０質量％以上、より好ましくは８０質量％以上、さらに好ましくは９０質量％以上、特に好ましくは９５質量％以上である。スチレン系樹脂は、ポリスチレンのホモポリマーであってもよい。
【００６３】
スチレン系樹脂は、本発明の効果が阻害されない限り、他の成分を含有することもできる。他の成分は、例えば、ゴム状重合体が挙げられる。ゴム状重合体としては、例えば、ポリブタジエン、ポリイソプレン、スチレン−ブタジエン共重合体、スチレン−イソプレン共重合体、アクリロニトリル−ブタジエン共重合体、スチレン−イソブチレン−ブタジエン系共重合体、ブタジエン−（メタ）アクリル酸エステル共重合体、スチレン−ブタジエンブロック共重合体、スチレン−イソプレンブロック共重合体、ブチルゴム、エチレン−α−オレフィン系共重合体（エチレン−プロピレンゴム）、エチレン−α−オレフィン−ポリエン共重合体（エチレン−プロピレン−ジエンゴム）、シリコーンゴム、アクリル系ゴム、水添ジエン系ゴム（水素化スチレン−ブタジエンブロック共重合体、水素化ブタジエン系重合体など）等が挙げられる。
【００６４】
スチレン系樹脂に含まれるゴム状重合体は、１種のもであってもよいし、２種以上であってもよい。スチレン系樹脂組成物にゴム状重合体が含まれる場合、その含有割合は、スチレン系樹脂を構成する単量体成分に対して、好ましくは３０質量％以下、より好ましくは２０質量％以下、さらに好ましくは１０質量％以下である。
【００６５】
スチレン系樹脂の分子量等は特に限定されず、目的の用途等に応じて、発泡成形が可能な範囲で適宜の分子量に調節することができ、例えば、公知の発泡成形体と同様の範囲とすることができる。
【００６６】
スチレン系樹脂は、本発明の効果が阻害されない限り、さらに他の添加剤を含むこともできる。添加剤としては、例えば、光安定剤、酸化防止剤、防腐剤、界面活性剤、無機粒子等の充填剤、顔料、着色剤、防カビ剤等が挙げられる。これらの添加剤は１種又は２種以上がスチレン系樹脂に含まれていてもよい。スチレン系樹脂が他の添加剤を含む場合、その含有割合は、スチレン系樹脂全質量に対して、好ましくは１０質量％以下、より好ましくは５質量％以下、さらに好ましくは１質量％以下である。
【００６７】
スチレン系樹脂の製造方法は特に限定されず、例えば、公知の方法で製造することで、成分（Ａ）であるスチレン系樹脂を得ることができる。あるいは、スチレン系樹脂は、例えば、市販品等から入手することができる。
【００６８】
スチレン系樹脂組成物に含まれる成分（Ｂ１）の含有量は特に限定されない。難燃性及び耐熱性が向上しやすい点で、前記スチレン系樹脂１００質量部あたり、成分（Ｂ１）の含有量は、例えば、０．０５質量部以上とすることができ、０．１質量部以上とすることが好ましく、０．５質量部以上とすることがより好ましく、０．９質量部以上とすることがさらに好ましく、１質量部以上とすることが特に好ましい。また、スチレン系樹脂組成物に含まれる成分（Ｂ１）の含有量は、難燃性及び耐熱性が向上しやすい点で、前記スチレン系樹脂１００質量部あたり、２０質量部以下とすることができ、１８質量部以下とすること好ましく、１０質量部以下とすることがより好ましく、５質量部以下とすることがさらに好ましく、４質量部以下とすることがよりさらに好ましく、３質量部以下とすることが特に好ましい。
【００６９】
スチレン系樹脂組成物が成分（Ｂ１）と成分（Ｂ２）との両方を含む場合、スチレン系樹脂組成物の発泡成形体の難燃性及び耐熱性が向上しやすい点で、成分（Ｂ１）と成分（Ｂ２）の総質量は、例えば、スチレン系樹脂１００質量部あたり、０．１質量部以上、２０質量部以下であることが好ましい。成分（Ｂ１）と成分（Ｂ２）の総質量は、スチレン系樹脂１００質量部あたり、１質量部以上とすることが好ましく、１．５質量部以上とすることがより好ましく、２質量部以上とすることがさらに好ましく、２．５質量部以上とすることが特に好ましい。また、成分（Ｂ１）と成分（Ｂ２）の総量は、前記スチレン系樹脂１００質量部あたり、１０質量部以下とすることが好ましく、９質量部以下とすることがより好ましく、８質量部以下とすることがさらに好ましく、６質量部以下とすることが特に好ましい。
【００７０】
スチレン系樹脂組成物において、成分（Ｃ）の含有量は特に限定されない。例えば、難燃性及び耐熱性が向上しやすい点で、成分（Ｃ）の含有量は、前記スチレン系樹脂１００質量部あたり、０．００１質量部以上とすることができ、０．００２質量部以上とすることが好ましく、０．００５質量部以上とすることがより好ましく、０．０１質量部以上とすることがさらに好ましく、０．０２質量部以上とすることが特に好ましい。また、難燃性及び耐熱性が向上しやすい点で、成分（Ｃ）の含有量は、前記スチレン系樹脂１００質量部あたり、５質量部以下とすることができ、１質量部以下とすることが好ましく、０．８質量部以下とすることがより好ましく、０．５質量部以下とすることがさらに好ましく、０．３質量部以下とすることが特に好ましい。
【００７１】
スチレン系樹脂組成物において、成分（Ｄ）の含有量は特に限定されない。例えば、難燃性及び耐熱性が向上しやすい点で、スチレン系樹脂組成物において、成分（Ｄ）の含有量は、前記スチレン系樹脂１００質量部あたり、０．０１質量部以上とすることが好ましく、０．０２質量部以上とすることがより好ましく、０．０３質量部以上とすることがさらに好ましく、０．０４質量部以上とすることが特に好ましい。また、成分（Ｄ）の含有量は、前記スチレン系樹脂１００質量部あたり、５質量部以下とすることができ、３質量部以下とすることが好ましく、１質量部以下とすることがより好ましく、０．８質量部以下とすることがさらに好ましく、０．５質量部以下とすることが特に好ましい。
【００７２】
スチレン系樹脂組成物に成分（Ｅ）が含まれる場合、その含有量は特に限定されない。例えば、発泡成形体の熱安定性が向上しやすい点で、成分（Ｅ）の含有量は、前記スチレン系樹脂１００質量部あたり、０．００１質量部以上とすることができ、０．０１質量部以上とすることが好ましく、０．０２質量部以上とすることがより好ましく、０．０３質量部以上とすることがさらに好ましい。また、発泡成形体の熱安定性が向上しやすい点で、成分（Ｅ）の含有量は、前記スチレン系樹脂１００質量部あたり、１質量部以下とすることが好ましく、０．８質量部以下とすることがより好ましく、０．６質量部以下とすることがさらに好ましく、０．４質量部以下とすることが特に好ましい。
【００７３】
スチレン系樹脂組成物に成分（Ｆ）が含まれる場合、その含有量は特に限定されない。例えば、発泡成形体の難燃性が向上しやすい点で、成分（Ｆ）の含有量は、前記スチレン系樹脂１００質量部あたり、０．０１質量部以上、０．５質量部以下とすることが好ましい。
【００７４】
スチレン系樹脂組成物に成分（Ｈ）が含まれる場合、その含有量は特に限定されない。例えば、成分（Ｈ）の含有量は、前記スチレン系樹脂１００質量部あたり、０．１質量部以上、５質量部以下とすることができる。
【００７５】
スチレン系樹脂組成物は、上記各成分以外にも各種成分を含むことができる。例えば、後記する（Ｇ）成分である発泡剤を含むことができる。発泡剤は、後記するスチレン系樹脂組成物の発泡工程において、スチレン系樹脂組成物に配合してもよく、あるいは、スチレン系樹脂組成物を発泡する前にあらかじめ発泡核剤をスチレン系樹脂組成物に配合することもできる。
【００７６】
その他、本発明の効果を損なわない範囲内で、スチレン系樹脂組成物は、各種の添加剤を含むことができる。添加剤としては、例えば、光安定剤、紫外線吸収剤、紫外線安定化剤、重金属不活性剤、耐衝撃改良剤、着色剤、滑剤、滴下防止剤、結晶核剤、帯電防止剤、相溶化剤などの公知の樹脂添加剤を挙げることができる。スチレン系樹脂組成物が添加剤を含む場合、その含有割合は、例えば、スチレン系樹脂の質量に対して１０質量％以下、好ましくは５質量％以下、より好ましくは、１質量％以下、特に好ましくは０．１質量％以下とすることができる。
【００７７】
スチレン系樹脂組成物の調製方法は特に限定されず、例えば、公知の発泡用スチレン系樹脂組成物の調製方法と同様とすることができる。例えば、難燃剤組成物と、（Ａ）成分と、その他必要に応じて添加する１種以上の成分とを所定の混合割合で混合することでスチレン系樹脂組成物を調製することができる。
【００７８】
スチレン系樹脂組成物は、例えば、各種発泡方法により、発泡成形体を形成することができる。例えば、スチレン系樹脂組成物を押出発泡することによって、スチレン系樹脂組成物の押出発泡成形体を得ることができる。
【００７９】
押出発泡成形体を製造する方法は特に限定されず、例えば、公知の製造方法を広く採用することができる。例えば、押出発泡成形体は、下記押出発泡成形工程を備える製造方法により、製造することができる。
押出発泡工程；スチレン系樹脂組成物を押出機内で溶融混合し、（Ｇ）成分としての発泡剤（Ｇ）を押出機内に圧入し、次いで、押出機口金から大気中へ押出す工程。
【００８０】
斯かる押出発泡工程によってスチレン系樹脂が発泡成形され、スチレン系樹脂組成物の押出発泡成形体が得られる。
【００８１】
押出発泡工程では、押出機内に成分（Ａ）、成分（Ｂ１）、成分（Ｃ）、及び成分（Ｄ）を任意の順序で供給し、押出機内で溶融混合して、発泡成形することができる。あるいは、各成分のいくつか又は全部をあらかじめ混合して混合物とした後に、当該混合物を押出機内に供給することができる。
【００８２】
発泡剤としては、例えば、発泡成形で使用される公知の発泡剤を広く使用することができる。具体的には、プロパン、ブタン、イソブタン、ペンタン、シクロペンタン、ヘキサン、シクロヘキサン、１−クロロ−１，１−ジフルオロエタン、モノクロロジフルオロメタン、モノクロロ−１，２，２，２−テトラフルオロエタン、１，１−ジフルオロエタン、１，１，１，２−テトラフルオロエタン、１，１，３，３，３−ペンタフルオロプロパン、ジクロロメタン、１，２−ジクロロエタン、ジメチルエーテル、ジエチルエーテル、エチルメチルエーテルなどの揮発性有機発泡剤；水、窒素、炭酸ガスなどの無機発泡剤；アゾ化合物などの化学発泡剤；等が例示される。発泡剤は単独または２種以上を併用して用いることができる。
【００８３】
発泡剤の配合量は所望の発泡体の性能及び採用する成形方法等に応じて適宜設定することができる。例えば、スチレン系樹脂１００質量部に対し、発泡剤を０．０１〜２０質量部、好ましくは０．１〜１０質量部、より好ましくは０．５〜５質量部とすることができる。
【００８４】
上記のように得られるスチレン系樹脂組成物の押出発泡成形体は、少なくとも成分（Ａ）、成分（Ｂ１）、成分（Ｃ）及び成分（Ｄ）を含み、かつ、成分（Ｃ）及び成分（Ｄ）の含有量がそれぞれ特定の範囲である。これにより、押出発泡成形体は、優れた難燃性及び耐熱性を有し、しかも、成形性にも優れる。従って、押出発泡成形は、例えば、高い難燃レベルが求められる各種用途に使用することができる。
【実施例】
【００８５】
以下、実施例により本発明をより具体的に説明するが、本発明はこれら実施例の態様に限定されるものではない。
【００８６】
実施例および比較例に用いた原料は以下の通りとした。
【００８７】
＜成分（Ａ）＞
（Ａ）スチレン系樹脂
・ＧＰ−ＰＳ（ＰＳジャパン社製「ＰＳＪポリスチレン  Ｇ９３０５」
【００８８】
＜成分（Ｂ１）＞
テトラブロモビスフェノールＡ−ビス（２，３−ジブロモ−２−メチルプロピルエーテル）（第一工業製薬社製「ピロガード  ＳＲ−１３０」）
【００８９】
＜成分（Ｂ２）＞
・Ｂ２−１：テトラブロモビスフェノールＡ−ビス（２，３−ジブロモプロピルエーテル）（第一工業製薬社製「ピロガード  ＳＲ−７２０Ｎ」）
・Ｂ２−２：トリス（２，３−ジブロモプロピル）イソシアヌレート（第一工業製薬社製「ピロガード  ＳＲ−７５０」）
・Ｂ２−３：トリス（トリブロモフェノキシ）トリアジン（第一工業製薬社製「ピロガード  ＳＲ−２４５」）
・Ｂ２−４：臭素化エポキシオリゴマー（阪本薬品工業社製「ＳＲ−Ｔ１０００」）
【００９０】
＜成分（Ｃ）＞
（Ｃ）脂肪酸亜鉛
・Ｃ−１：ステアリン酸亜鉛（日東化成工業社製「Ｚｎ−Ｓｔ」）
・Ｃ−２：１２−ヒドロキシステアリン酸亜鉛（日東化成工業社製「ＺＳ−６」）
・Ｃ−３：モンタン酸亜鉛（日東化成工業社製「ＺＳ−８」）
・Ｃ−４：オレイン酸亜鉛
・Ｃ−５：ラウリン酸亜鉛（日東化成工業社製「ＺＳ−３」）
【００９１】
＜成分（Ｄ）＞
（Ｄ）脂肪酸金属塩
・Ｄ−１：ステアリン酸カルシウム（日東化成工業社製「Ｃａ−Ｓｔ」）
・Ｄ−２：ステアリン酸マグネシウム（日東化成工業社製「Ｍｇ−Ｓｔ」）
・Ｄ−３：ステアリン酸アルミニウム（日東化成工業社製「Ａｌ−Ｓｔ」）
・Ｄ−４：ステアリン酸リチウム（日東化成工業社製「ＬＩ−ＳＴ」）
・Ｄ−５：ステアリン酸ナトリウム（日東化成工業社製「ＮＡ−ＳＴ」）
・Ｄ−６：１２−ヒドロキシステアリン酸カルシウム（日東化成工業社製「ＣＳ−６」）
・Ｄ−７：ラウリン酸カルシウム（日東化成工業社製「ＣＳ−３」）
・Ｄ−８：ラウリン酸マグネシウム
・Ｄ−９：モンタン酸カルシウム（日東化成工業社製「ＣＳ−８」）
・Ｄ−１０：モンタン酸マグネシウム（日東化成工業社製「ＭＳ−８」）
【００９２】
＜成分（Ｅ）＞
（Ｅ）熱安定剤
ビス（２，６−ジ−ｔ−ブチル−４−メチルフェニル）ペンタエリスリトールジホスファイト（ＡＤＥＫＡ社製「アデカスタブＰＥＰ−３６」）
【００９３】
＜成分（Ｆ）＞
（Ｆ）難燃増強剤
・Ｆ−１：２，３−ジメチル−２，３−ジフェニルブタン（日油社製「ノフマーＢＣ−９０」）
・Ｆ−２：トリフェニルホスフェート（大八化学工業社製「ＴＰＰ」）
【００９４】
＜成分（Ｇ）＞
（Ｇ）発泡剤
・Ｇ−１：イソブタン
・Ｇ−２：ジメチルエーテル
【００９５】
＜成分（Ｈ）＞
（Ｈ）発泡核剤
・タルクＭＳ（日本タルク工業（株）製）
【００９６】
（実施例１）
後掲の表１に示す配合割合で発泡剤を除く各成分を、口径６５ｍｍの押出機に投入し、機内を２００℃に加熱して溶融して可塑化し、混練を続けることで、押出機内でスチレン系樹脂組成物を調製した。押出機は、口径６５ｍｍから口径９０ｍｍに直列連結した二段押出機を使用した。各成分の配合量は、表１に示すように、成分（Ａ）を１００質量部、成分（Ｂ１）を０．９質量部、成分（Ｂ２）としてＢ２−１を２．１質量部、成分（Ｃ）としてＣ−１を０．０３質量部、成分（Ｄ）としてＤ−１を０．１質量部、成分（Ｅ）を０．０５質量部とした。
【００９７】
続いて、６５ｍｍ押出機先端（口径９０ｍｍの押出機の口金と反対側）に別ラインで、所定量の発泡剤を圧入し、口径９０ｍｍの押出機で樹脂温度（機内温度）を１２０℃に冷却した。表１に示すように、成分（Ｇ）である発泡剤としてＧ−１を３質量部及びＧ−２を３質量部（スチレン系樹脂１００質量部あたり）とした。その後、口径９０ｍｍの押出機の先端に設けた厚さ方向２．５ｍｍ、幅方向４５ｍｍの長方形断面のダイリップより大気中に樹脂組成物を押し出すことにより、直方体状であるスチレン系樹脂の押出発泡成形体を得た。
【００９８】
（実施例２〜３６）
表１及び表２に示すように各成分の種類と配合量を変更したこと以外は実施例１と同様の方法で押出発泡成形体を得た。
【００９９】
（比較例１〜８）
後掲の表３に示すように各成分の種類と配合量を変更したこと以外は実施例１と同様の方法で押出発泡成形体を得た。
【０１００】
（評価方法）
＜難燃性＞
ＪＩＳＫ−７２０１に従って酸素指数を測定し、下記判断基準に基づいて難燃性能を評価した。
◎：酸素指数が２６．５以上であり、特に優れた難燃性を有していた。
〇：酸素指数が２６．０以上２６．５未満であり、優れた難燃性を有していた。
×：酸素指数が２６．０未満であり、優れた難燃性を有していなかった。
【０１０１】
＜耐熱性＞
各実施例及び比較例で得られた発泡成形体の黄変度合い（ＹＩ：イエローインデックス）から、発泡成形体の耐熱性を評価した。具体的に、試験中の押出発泡成形体をカッターでスライスしてボードとし、２軸ロールで圧縮した後粉砕機で粗砕した。粗砕物をラボプラストミルに投入し、２００℃で溶融混練後すぐ取り出して冷却プレスにて３．２ｍｍ厚の板状に成形した。このように得られた板状成形品を２２０℃の熱プレスにて４０分加熱後、冷却プレスにて冷却した。冷却後の板状成形品を塩化メチレンに１０質量％となるように溶解させ、溶解液を０．４５μｍのフィルターに通し濾過した後の溶解液を耐熱試験サンプルとした。該サンプルのＹＩ値を、分光色差計（日本電色工業（株）製ＳＥ−６０００）を用いた透過法にて測定し、下記判断基準に基づいて耐熱性能を評価した。
◎：ＹＩ値が１０以下であり、特に優れた耐熱性を有していた。
〇：ＹＩ値が１０を超え、１５以下であり、優れた耐熱性を有していた。
×：ＹＩ値が１５を超え、優れた耐熱性を有していなかった。
【０１０２】
＜成形性＞
各実施例及び比較例で得られた発泡成形体の成形性については、下記判断基準に基づいて評価した。
〇：発泡体表面にボイド、突起物、異物及び変色はいずれも見られず、平滑で外観良好であった。
×：発泡体表面にボイド、突起物、異物及び変色の少なくともが一つが存在し、平滑さも外観も悪いものであった。
【０１０３】
表１及び２は、各実施例で使用した各成分の配合量（質量部）、並びに得られた発泡成形体の評価結果を示している。
【０１０４】
【表１】
0006972401.tif 000002
【０１０５】
【表２】
0006972401.tif 000003
【０１０６】
表３は、各比較例で使用した各成分の配合割合、並びに得られた発泡成形体の評価結果を示している。なお、表１〜３において、「（Ｃ／Ｂ１）＊１００」及び「（Ｄ／Ｂ１）＊１００」はそれぞれ、成分（Ｂ１）１００質量部あたりの成分（Ｃ）の含有量、及び、成分（Ｂ１）１００質量部あたりの成分（Ｄ）の含有量を意味する。
【０１０７】
【表３】
0006972401.tif 000004
【０１０８】
表１〜２から明らかなように、各実施例にて調製したスチレン系樹脂の押出発泡体は、優れた難燃性を有し、また、耐熱性にも優れていた。しかも、各実施例にて得られた押出発泡体は成形性にも優れるもののであった。これに対し、各比較例にて調製したスチレン系樹脂の押出発泡体は、成分（Ａ）〜（Ｄ）のすべてを含む組成物から形成されていないため、難燃性及び耐熱性の両方を満足することができないものであった。特に、比較例１〜４と実施例との対比から、成分（Ｃ）及び成分（Ｄ）の両方を所定の含有量で含むことが、互いにトレードオフの関係にある難燃性及び耐熱性を顕著に向上させる上で重要であることがわかる。
【要約】
【課題】優れた難燃性及び耐熱性を有する発泡成形体を製造するために使用することができる発泡スチレン樹脂用難燃剤組成物、難燃性発泡スチレン系樹脂組成物及びその押出発泡成形体を提供する。
【解決手段】本発明の発泡スチレン樹脂用難燃剤組成物は、少なくとも成分（Ｂ１）テトラブロモビスフェノールＡ−ビス（２，３−ジブロモ−２−メチルプロピルエーテル）、成分（Ｃ）脂肪酸亜鉛、及び、成分（Ｄ）脂肪酸金属塩（ただし、前記（Ｃ）成分は除く）を含み、前記成分（Ｂ１）１００質量部あたりの前記成分（Ｃ）の含有量が０．１〜１５質量部であり、前記成分（Ｂ１）１００質量部あたりの前記成分（Ｄ）の含有量が１〜３５質量部である。
【選択図】なし